(57)【要約】【課題】水銀酸化処理においてＮＨ３による反応阻害を回避可能であり且つ触媒耐久性向上によって触媒量が低減できる、排ガス中の水銀除去方法を提供する。【解決手段】ボイラーの排ガス中から水銀を除去する水銀除去システムであって、脱硝装置と湿式脱硫装置の間に、ＮＨ３分解触媒と水銀酸化触媒とが設置されており、塩化水銀に酸化された水銀を前記湿式脱硫装置にて除去することを特徴とする排ガス中の水銀除去システム、並びに、脱硝工程と湿式脱硫工程の間で、ＮＨ３分解工程と水銀酸化工程とを含み、塩化水銀に酸化された水銀を前記湿式脱硫工程にて除去することを特徴とする排ガス中の水銀除去方法。【選択図】      図１
2004237244.tif 000002
【特許請求の範囲】
【請求項１】
ボイラーの排ガス中から水銀を除去する水銀除去システムであって、
脱硝装置と湿式脱硫装置の間に、該脱硝装置出口から流下するＮＨ３を分解するＮＨ３分解触媒と、該ＮＨ３分解触媒の後流に水銀を塩化水銀に酸化する水銀酸化触媒とが設置されており、塩化水銀に酸化された水銀を前記湿式脱硫装置にて除去することを特徴とする排ガス中の水銀除去システム。
【請求項２】
前記脱硝装置と湿式脱硫装置との間に、加熱手段および熱交換器が設置されている水銀除去システムであって、
前記水銀酸化触媒が、前記ＮＨ３分解触媒の後流で加熱手段の前流、前記加熱手段の後流で熱交換器の前流、又は、前記熱交換器の後流で湿式脱硫装置の前流、の少なくとも１箇所以上に設置されていることを特徴とする請求項１に記載の排ガス中の水銀除去システム。
【請求項３】
前記水銀酸化触媒が、Ｔｉ０２，Ｓｉ０２，Ｚｒ０２，Ａｌ２０３およびゼオライトからなる群より選ばれる少なくとも１種類を担体として、該担体上にＰｔ，Ｒｕ，Ｒｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持した触媒であることを特徴とする請求項１又は２に記載の排ガス中の水銀除去システム。
【請求項４】
前記ＮＨ３分解触媒が、Ｔｉ０２，Ｓｉ０２，Ｚｒ０２，Ａｌ２Ｏ３およびゼオライトからなる群より選ばれる少なくとも１種類を担体として、該担体上にＰｔ，Ｒｕ，Ｒｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持した触媒であることを特徴とする請求項１〜３のいずれか１項に記載の排ガス中の水銀除去システム。
【請求項５】
ボイラーの排ガス中から水銀を除去する水銀除去方法であって、
脱硝工程と湿式脱硫工程の間で、該脱硝工程から流下するＮＨ３を分解するＮＨ３分解工程と、該ＮＨ３分解工程の後流にて水銀を塩化水銀に酸化する水銀酸化工程とを含み、塩化水銀に酸化された水銀を前記湿式脱硫工程にて除去することを特徴とする排ガス中の水銀除去方法。
【請求項６】
前記脱硝工程と湿式脱硫工程との間に、加熱工程および熱回収工程を含む水銀除去方法であって、
前記ＮＨ３分解工程が、脱硝工程後流の３００〜４５０℃の温度域で行われるとともに、
前記水銀酸化工程が、ＮＨ３分解工程後流の３００〜４５０℃の温度域、加熱工程後流の１２０〜２００℃の温度域、又は、熱回収工程後流の６０〜１２０℃の温度域、の少なくとも１箇所以上で行われることを特徴とする請求項５に記載の排ガス中の水銀除去方法。
【請求項７】
前記水銀酸化工程が加熱工程後流側で行われる際に、温度を６０℃〜２００℃の範囲で所定温度に制御することを特徴とする請求項６に記載の排ガス中の水銀除去方法。
【請求項８】
前記水銀酸化工程における酸化触媒出口ガス中の金属水銀もしくは塩化水銀濃度を測定し、該水銀酸化工程の温度を制御することを特徴とする請求項５〜７のいずれか１項に記載の排ガス中の水銀除去方法。
【請求項９】
前記ＮＨ３分解工程において、出口ＮＨ３濃度を１ｐｐｍ以下に処理した後、前記水銀酸化工程で水銀を酸化処理する特徴とする請求項５〜７のいずれか１項に記載の排ガス中の水銀除去方法。
【発明の詳細な説明】
【０００１】
【発明の属する技術分野】
本発明は、ボイラーの排ガス中から水銀を除去する水銀除去方法およびそのシステムに関し、特に、石炭焚きボイラー等から排出されるＣｌ含有量の低い排ガス中に含まれる水銀を除去するのに好適な水銀除去方法およびそのシステムに関するものである。
【０００２】
【従来の技術】
従来、排煙中に存在する水銀は、水に不溶な金属水銀と水に可溶な塩化水銀が存在すると考えられており、脱硝触媒等の触媒存在下、金属水銀を塩化水銀に変換できれば、後流の脱硫装置にて水銀を除去可能である（例えば、特許文献１参照）。
しかしながら、脱硝触媒を用いて塩化水銀に転換する場合、使用温度が３００〜４５０℃と限られるため、Ｃｌ含有量の低い石炭の場合、排ガス中にＨＣｌを供給し、塩化水銀への転換率を維持する必要が生じ、ユーティリティコストの増大および材料腐食を引き起こす問題があった。
【０００３】
一方、脱硝触媒とは別個に、低温で使用できるように水銀酸化触媒を設置して、該水銀酸化触媒の存在下、金属水銀を塩化水銀に変換する方法も考えられる。
しかしながら、低温で水銀酸化触媒を用いて塩化水銀に転換する場合、前流の脱硝装置等で注入した過剰のＮＨ３が流下して、触媒上で硫安あるいは酸性硫安として付着してしまい、触媒性能を著しく低下させる場合がある。また、触媒自体をこれらの付着物が閉塞させてしまう問題も生じ得る。すなわち、燃焼ボイラーに適用されるアンモニア脱硝装置では、燃焼ボイラー内又はその後流にて、注入ノズルからアンモニア（ＮＨ３）を噴射して、窒素酸化物（ＮＯ，ＮＯ２）と還元的に反応させ、窒素（Ｎ２）と水（Ｈ２Ｏ）に分解処理する工程を行う。よって、かかる工程において過剰に添加されたアンモニアが、排ガス中に存在して、脱硝触媒後流へと流下することにより、硫安あるいは酸性硫安を生じてしまうためである。
【０００４】
他方、上記脱硝触媒又は水銀酸化触媒のいずれの触媒を用いる場合にも、ＮＨ３共存下では、水銀酸化反応を阻害するため、触媒充填量の増加要因となってしまっていた。
【０００５】
【特許文献１】
特開平１０−２３０１３７号公報
【０００６】
【発明が解決しようとする課題】
本発明者らは、上記問題点に鑑み、脱硝触媒の後流へＮＨ３をリークしても、水銀酸化処理においてＮＨ３による反応阻害を回避可能であり且つ触媒耐久性向上によって触媒量が低減できるとともに、エアヒーター等の加熱手段やＧＧＨ等の熱交換器への硫安付着を防止することができる、排ガス中の水銀除去方法を開発すべく、鋭意検討した。
その結果、本発明者らは、脱硝装置出口から流下するＮＨ３を分解するＮＨ３分解触媒と、その後流に水銀を塩化水銀に酸化する水銀酸化触媒とを組み合わせることによって、かかる問題点が解決されることを見出した。本発明は、かかる見地より完成されたものである。
【０００７】
【課題を解決するための手段】
すなわち、本発明は、石炭焚きボイラーの排ガス中から水銀を除去する水銀除去システムであって、脱硝装置と湿式脱硫装置の間に、該脱硝装置出口から流下するＮＨ３を分解するＮＨ３分解触媒と、該ＮＨ３分解触媒の後流に水銀を塩化水銀に酸化する水銀酸化触媒とが設置されており、塩化水銀に酸化された水銀を前記湿式脱硫装置にて除去する、排ガス中の水銀除去システムを提供するものである。
【０００８】
本発明では、前記脱硝装置と湿式脱硫装置との間に、加熱手段および熱交換器が設置されている水銀除去システムであって、前記水銀酸化触媒が、前記ＮＨ３分解触媒の後流で加熱手段の前流、前記加熱手段の後流で熱交換器の前流、又は、前記熱交換器の後流で湿式脱硫装置の前流、の少なくとも１箇所に設置されている態様が好適に挙げられる。ここで、前記水銀酸化触媒は、Ｔｉ０２，Ｓｉ０２，Ｚｒ０２，Ａｌ２０３およびゼオライトからなる群より選ばれる少なくとも１種類を担体として、該担体上にＰｔ，Ｒｕ，Ｒｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持した触媒であることが好ましい。また、前記ＮＨ３分解触媒は、担体としてＴｉ０２，Ｓｉ０２，Ｚｒ０２，Ａｌ２Ｏ３およびゼオライトからなる群より選ばれる少なくとも１種類を担体として、該担体上にＰｔ，Ｒｕ，ＲｂＲｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持した触媒であることが好ましい。
【０００９】
また、本発明は、石炭焚きボイラーの排ガス中から水銀を除去する水銀除去方法であって、脱硝工程と湿式脱硫工程の間で、該脱硝工程から流下するＮＨ３を分解するＮＨ３分解工程と、該ＮＨ３分解工程の後流にて水銀を塩化水銀に酸化する水銀酸化工程とを含み、塩化水銀に酸化された水銀を前記湿式脱硫工程にて除去する排ガス中の水銀除去方法を提供するものである
【００１０】
本発明では、前記脱硝工程と湿式脱硫工程との間に、加熱工程および熱回収工程を含む水銀除去方法であって、前記ＮＨ３分解工程が、脱硝工程後流の３００〜４５０℃の温度域で行われるとともに、前記水銀酸化工程が、ＮＨ３分解工程後流の３００〜４５０℃の温度域、加熱工程後流の１２０〜２００℃の温度域、又は、熱回収工程後流の６０〜１２０℃の温度域、の少なくとも１箇所で行われる態様が好適に挙げられる。ここで、前記水銀酸化工程が加熱工程後流側で行われる際には、温度を６０℃〜２００℃の範囲で所定温度に制御することができる。また、前記水銀酸化工程における酸化触媒出口ガス中の金属水銀もしくは塩化水銀濃度を測定し、該水銀酸化工程の温度を制御することもできる。さらに、前記ＮＨ３分解工程においては、出口ＮＨ３濃度を１ｐｐｍ以下、好ましくは０．ｌｐｐｍ以下に処理した後、前記水銀酸化工程で水銀を酸化処理することが好適である。
【００１１】
本発明のシステムによれば、脱硝触媒の後流へリークしたＮＨ３を分解した後に、水銀酸化処理することにより、ＮＨ３による反応阻害を回避でき、触媒性能向上による触媒量低減が可能となる。また、エアヒーター等の加熱手段以降の温度域に設置する場合、硫安付着防止できるため、耐久性向上による触媒量低減が可能となる。
また、脱硝触媒の後流へリークしたＮＨ３を分解処理することで、エアヒーター等の加熱手段やＧＧＨ等の熱交換器への硫安付着を防止することができ、さらには、スートブローの頻度低減による装置の耐久性向上が図られる。
【００１２】
【発明の実施の形態】
本発明に係る排ガス中の水銀除去システムの具体的な実施の形態について説明するが、本発明は以下の実施の形態に限定されるものではない。
排ガス中の水銀除去方法
本発明の排ガス中の水銀除去方法では、石炭焚きボイラーより排出された排ガスが脱硝触媒に送られ、脱硝工程が行われる。脱硝工程では、脱硝触媒の前流にて、還元剤としてアンモニアＮＨ３が添加される。よって、脱硝処理後の排ガス中には、添加した過剰のＮＨ３が多く含まれている。このＮＨ３は、後流の水銀酸化反応（水銀酸化工程）を阻害するとともに、低温水銀酸化触媒の場合には触媒上で硫安や酸性硫安として付着し、触媒性能を著しく低下させて、触媒を閉塞させる可能性がある。
【００１３】
このことから本発明では、脱硝工程から流下する排ガスについて、水銀酸化触媒の前流にて、水銀酸化反応（水銀酸化工程）を阻害するＮＨ３を除去する。そのために、脱硝触媒の後流直後にはＮＨ３分解触媒を設置する。このＮＨ３分解触媒上で、脱硝触媒から後流に送られた過剰のＮＨ３は分解除去されて、排ガス中から除かれる。
次いで、本発明では、ＮＨ３分解工程を経てＮＨ３が除去された排ガス中から水銀を除去する。そのために先ず、排ガス中の水銀を水銀酸化触媒の存在下、水銀酸化工程によって、排ガス中に多く含まれている塩化水素と酸化反応させて塩化水銀に変換する。次いで、この塩化水銀を含む排ガスを、後流の湿式脱硫装置を通すことによって、排ガス中の水銀成分は湿式脱硫工程に用いるアルカリ吸収液中に吸収、除去させる。
【００１４】
上記のような脱硝工程と湿式脱硫工程との間には、ヒーターもしくはスチームによる加熱工程と、ガスヒーターによる熱回収工程とが含まれる。このようなシステムでは、ＮＨ３分解工程が脱硝工程後流の３００〜４５０℃の温度域で行われる。そして、水銀酸化工程が、ＮＨ３分解工程後流の３００〜４５０℃の温度域、加熱工程後流の１２０〜２００℃の温度域、又は、熱交換器による熱回収工程後流の６０〜１２０℃の温度域、のいずれか１箇所で行われる。
前記水銀酸化工程が加熱工程後流側で行われる際には、温度を６０℃〜２００℃の範囲で所定温度に制御することが好ましい。また、前記水銀酸化工程における酸化触媒出口ガス中の金属水銀もしくは塩化水銀濃度を測定し、該水銀酸化工程の温度を制御することもできる。さらに、前記ＮＨ３分解工程においては、出口ＮＨ３濃度を通常１ｐｐｍ以下、好ましくは０．１ｐｐｍ以下に処理した後、前記水銀酸化工程で水銀を酸化処理することがよい。
【００１５】
排ガス中の水銀除去システム
図１に、これらの方法を用いた場合のシステムの一例を示す。以下、本発明の水銀除去システムについて、これらの添付図面を参照しながら、その具体的な実施形態を詳細に説明する。
【００１６】
本発明では、水銀（Ｈｇ）を含む石炭焚きボイラーの排ガスを、ＮＨ３分解触媒を経た後、水銀酸化触媒下、金属水銀を塩化水銀に酸化する。湿式脱硫装置の前流で水銀酸化触媒により、金属水銀を水溶性の塩化水銀に変換してから、脱硫吸収塔に導くものである。そして、後流の湿式脱硫装置のアルカリ吸収液によって脱硫処理を行う。この処理によって、システム内の脱硫吸収塔において、排ガスは石灰スラリー循環液などの吸収液と接触して、ＳＯｘが吸収、除去されると同時に、排ガス中に含まれる塩化水銀（ＨｇＣ１２）が上記吸収液に溶解、除去される。
【００１７】
図１のシステムにおいて、ボイラー１の後流には、脱硝装置（ＳＣＲ）２、ＮＨ３分解触媒３、加熱手段であるエアヒーター（Ａ／Ｈ）４、集じん器５、熱エネルギーを回収する熱交換器（ＧＧＨ）６、脱硫吸収塔（湿式脱硫装置）７、再加熱用の熱交換器（ＧＧＨ）８、煙突（スタック）９の順で配置されている。そして、水銀酸化触媒１０は、ＮＨ３分解触媒３の後流でエアヒーター（Ａ／Ｈ）４の前流か、エアヒーター（Ａ／Ｈ）４の後流で集じん器５の前流か、あるいは、熱交換器（ＧＧＨ）６の後流で脱硫吸収塔（湿式脱硫装置）７の前流、のいずれか１箇所に設置されている。
【００１８】
本システムで用いられる脱硝装置２の一例を示せば、脱硝触媒の排ガス流入側に、還元剤注入手段が設けられている。還元剤注入手段としては、還元剤注入管と複数のスプレーノズルとから構成されたものが用いられ、アンモニアを含む還元剤の注入方法としては、還元剤を気化させ、これに空気、不活性ガスや水蒸気等を加えて希釈したのち加える方法などがある。このとき、触媒層に均一に還元剤が流れるようノズルを配置することが有効であり、場合によってはガス流れに対して垂直方向に複数のノズルを配置する。また、脱硝触媒層としては、ハニカム形状触媒、又はこれを積み重ねたものや、粒状の触媒を充填させたもの等が用いられる。
【００１９】
脱硝触媒としては、ＴｉＯ２，あるいはＴｉＯ２＋ＳｉＯ２複合酸化物を担体に、Ｖ，Ｗ，及びＭｏからなる群より選ばれる少なくとも１種の活性金属を含有させたものを用いることができる。Ａ１２０３，Ｓｉ０２，Ｚｒ０２，Ｔｉ０２，メタロシリケート及びゼオライトからなる群より選ばれる少なくとも１種の担体に、Ｐｔ，Ｐｄ，Ｉｒ，Ｒｕ，Ｃｕ，Ｃｏ，Ｆｅ，Ａｇ，Ｍｎ，Ｎｉ，Ｚｎ及びＩｎからなる群より選ばれる少なくとも１種の活性金属を含有させたものを用いることができる。
活性金属としては、Ｐｔ，Ｐｄ，Ｒｕ、Ｒｈ、Ｉｒ等の貴金属系が好ましく、特にＰｔ系が好ましい。また、担体はメタロシリケート、ＺＳＭ５、シリカライト、Ｙ型ゼオライト、モルデナイト、アルミナ、シリカ、チタニア等が好適に使用できる。触媒の形状は特に限定されないがハニカム形状が好ましく、必要触媒量はＧＨＳＶにて通常１０００〜５００００ｈ−１の範囲にある。
【００２０】
脱硝装置（ＳＣＲ）２の後流には、ＮＨ３分解触媒３が設けられる。
本発明で用いるＮＨ３分解触媒３としては、Ｔｉ０２，Ｓｉ０２，Ｚｒ０２，Ａｌ２Ｏ３およびゼオライトからなる群より選ばれる少なくとも１種類を担体として、該担体上にＰｔ，Ｒｕ，Ｒｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持した触媒が挙げられる。ここで、排ガス中に含まれる硫黄酸化物に対する耐久性の点から、担体としては、特にチタン酸化物やケイ素酸化物を用いるのが好ましく、Ｔｉ０２やＳｉ０２を含む複合酸化物を担体として、バナジウム、タングステン又はモリブデンなどの酸化物を活性金属種として担持させた触媒の活性が良好である。
【００２１】
本実施の形態では、水銀酸化触媒１０ａ，ｂ，ｃが、上記ＮＨ３分解触媒３の後流でエアヒーター４の前流ａ（３００〜４５０℃の温度域）、エアヒーター４の後流で集塵機５の前流ｂ（１２０〜２００℃の温度域）、又は、熱回収用熱交換器６の後流で湿式脱硫装置７の前流ｃ（６０〜１２０℃の温度域）、のいずれか１箇所に設置される。
本発明で用いる水銀酸化触媒１０としては、Ｔｉ０２，Ｓｉ０２，Ｚｒ０２，Ａｌ２０３およびゼオライトからなる群より選ばれる少なくとも１種類を担体として、該担体上にＰｔ，Ｒｕ，Ｒｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持した触媒が挙げられる。ここで、ＮＨ３分解触媒３と同様に、排ガス中に含まれる硫黄酸化物に対する耐久性の点から、担体としては、特にチタン酸化物やケイ素酸化物、あるいはその複合酸化物を用いるのが好ましく、Ｔｉ０２やＳｉ０２を含む複合酸化物を担体として、バナジウム、タングステン又はモリブデンなどの酸化物を活性金属種として担持させた触媒の活性が良好である。
【００２２】
本発明では、触媒３，１０の比表面積や固体酸量を増大させるために、複合酸化物化したＴｉ酸化物を担体に用いることができる。Ｔｉの複合酸化物を形成する金属としては、例えばシリコン（Ｓｉ）、ジルコニウム（Ｚｒ）、アルミニウム（Ａｌ）、タングステン（Ｗ）が挙げられる。例えば、ＴｉとＳｉ、ＴｉとＺｒ、ＴｉとＡｌ、ＴｉとＷなどの複合酸化物を用いることができる。これらいずれの複合酸化物ともに、硫酸塩を形成しにくいため安定な構造を維持することができ、比表面積や固体酸量の増大が可能である。また、必要に応じて、ＴｉとＳｉ＋Ｚｒ、ＴｉとＳｉ＋Ｗ、ＴｉとＳｉ＋Ａｌ、ＴｉとＺｒ＋Ａｌ、ＴｉとＺｒ＋Ｗなどの三成分系の複合酸化物を用いることができる。
【００２３】
本発明の触媒３，１０では、上記のような担体に、Ｐｔ，Ｒｕ，Ｒｈ，Ｐｄ，Ｉｒ，Ｖ，Ｗ，Ｍｏ，Ｎｉ，Ｃｏ，Ｆｅ，Ｃｒ，ＣｕおよびＭｎからなる群より選ばれる少なくとも１種類を活性成分として担持して用いる。このような触媒はいずれも酸化能力を有し、水銀酸化触媒１０として用いた場合には、金属水銀を塩化水銀に酸化することができる。
【００２４】
本発明で用いられる触媒の組成比は特に限定されるものではないが、一例として、一種の酸化物又は複合酸化物からなる担体１００重量部に対して、活性成分がＶ，Ｗ，Ｍｏ，Ｎｉ，Ｃｏ，Ｆｅ，Ｃｒ，ＣｕおよびＭｎなどの卑金属系元素ではその酸化物として、０．５〜２０重量部の組成が、またＰｔ，Ｒｕ，Ｒｈ，Ｐｄ，Ｉｒの貴金属系元素では、その金属として  ０．０１〜１重量部の組成が好適に挙げられる。より具体的には、水銀酸化触媒１０の場合には、Ｔｉ０２−Ｓｉ０２の複合酸化物担体１００重量部に対して、活性成分が五酸化バナジウム１．２重量部とタングステン酸化物（ＷＯ３）９重量部の組成物や、Ｐｔ０．０５重量部、タングステン酸化物（ＷＯ３）９重量部の組成物などが挙げられる。また、ＮＨ３分解触媒３の場合には、Ｔｉ０２担体１００重量部に対して、活性成分が五酸化バナジウム４〜１０重量部の組成物や、Ｐｔ０．５重量部、五酸化バナジウム０．６重量部、タングステン酸化物（ＷＯ３）９重量部の組成物などが挙げられる。
【００２５】
また、本発明で用いる前記触媒は、システム構成に合わせて任意に形状を選択することが可能であり、例えばペレット状、板状、円筒状、コルゲート状、ハニカム状等の一体成型された任意の形状とすることができる。
【００２６】
図１に示す本システムでは、ＮＨ３分解触媒３の後流に、加熱手段であるエアヒーター（Ａ／Ｈ）４、および、集じん器５が設けられる。集じん器５は排ガスを脱硫吸収塔７に導入する前に、粗集じんできるものであればよく、特に限定されるものではない。
集じん器５の後流には、熱エネルギーを回収する熱交換器（ＧＧＨ）６、続いて脱硫吸収塔（湿式脱硫装置）７が設けられる。脱流吸収塔７は、一般に排煙処理で用いられている湿式脱硫装置や吸収塔の前段に冷却塔を設置した脱硫装置などでよく、特に限定されるものではなく、通常の湿式脱硫装置が使用できる。湿式脱硫に使用する吸収液としては、炭酸カルシウム、酸化カルシウム、水酸化カルシウム、炭酸ソーダ、苛性ソーダ等の吸収剤の水溶液（アルカリ吸収液）が挙げられる。
【００２７】
湿式脱硫法による本システムでは、脱硫吸収塔７の後流には、再加熱用の熱交換器８が設けられていて、これらの装置を経て排ガスは煙突９から大気中に放出される。ここで、再加熱用の熱交換器８では、脱硫吸収塔７前段の熱回収用の熱交換器６で回収した熱エネルギーによって、温度低下した燃焼排ガスを加熱する。燃焼排ガスを放出する際には、浄化後のガスを加熱して、高温ガスにしてから排出することが行われており、湿式脱硫装置７の後流では、熱の供給を行う熱交換器８が設けられている。
なお、熱回収用の熱交換器６と再加熱用の熱交換器８は、熱媒を媒体として熱エネルギーを交換する方式のガスヒーターで構成されている。ここで、熱交換器６と８はそれぞれ排ガスの温度を冷却、加熱するものであればよく、別々の系統であっても直接熱交換するガスガスヒーターであってもよい。
【００２８】
以上のような図１に示すシステムでは、次のように金属水銀が除去される。すなわち、ボイラー１からの排ガス中には、石炭等の燃料中のＣｌ分がＨＣ１として存在しており、水銀酸化触媒１０の触媒上で金属水銀（Ｈｇ）が塩化水銀（ＨｇＣ１２）に酸化される。脱硫吸収塔７では、排ガス中のＳ０２の除去と同時にＨｇＣ１２の除去が行われる。排ガス中のＨＣｌ濃度はＨｇ濃度に比べ圧倒的に大きいため、過剰のＨＣｌが含まれるが、脱硫吸収塔７で石灰乳等のアルカリ水溶液に吸収されるので、煙突から排出されることはない。脱硫吸収塔７においてＨｇが除去された排ガスは、再加熱用熱交換器８に導入され、熱交換器５で回収した熱エネルギーによって加熱され、煙突９から排出される。
【００２９】
このように本発明においては、水銀酸化触媒下で水銀の酸化処理を行い、水溶性に変換した排ガス中の水銀を湿式脱硫工程で除去する。一方、燃料中のＣｌ含有量によっては水銀の酸化処理する最適温度が変化するため、温度が高すぎたり低すぎたりすることで金属水銀が十分酸化されず、排出されてしまう場合があり得る。
【００３０】
そこで本実施の形態では、水銀酸化触媒１０を、ＮＨ３分解触媒３の後流でエアヒーター４の前流ａ（３００〜４５０℃の温度域）、エアヒーター４の後流で集塵機５の前流ｂ（１２０〜２００℃の温度域）、又は、熱回収用熱交換器６の後流で湿式脱硫装置７の前流ｃ（６０〜１２０℃の温度域）、のいずれか１箇所に設置する。
図２に、水銀酸化触媒の設置位置を検討する際の手順をフロー図で示す。
【００３１】
本発明で対象とする排ガスは、例えば石炭、重質油等の硫黄や水銀を含む燃料を燃焼する火力発電所、工場等のボイラー排ガス、あるいは、金属工場、石油精製所、石油化学工場等の加熱炉排ガスであり、二酸化炭素、酸素、ＳＯｘ、ばい塵又は水分を含む排出量の多いものである。以下、石炭焚きの排ガスを処理する場合の好ましい態様について、説明する。
第１に、低濃度（０．０１％以下）Ｃｌの石炭を使用せず、中高濃度（０．０１％以上）Ｃｌの石炭を使用する際には、ＮＨ３分解触媒３の後流でエアヒーター４の前流ａ（３００〜４５０℃の温度域）、脱硝触媒２の温度域に水銀酸化触媒１０を設置する。この態様では、水銀酸化触媒１０を高温で用いるため、触媒量を少なくすることが可能となる。
【００３２】
第２に、低濃度Ｃｌの石炭を使用する際には、エアヒーター４等による加熱工程後流側の６０℃〜２００℃の温度域に水銀酸化触媒１０を設置する。そして、集塵器５において、アンモニアを注入する系か否かによって、設置位置を変更する。これは、アンモニアを排ガス中に注入してしまうと、ＮＨ３分解触媒によって低下した排ガス中のアンモニア濃度が再び上昇し、水銀酸化触媒１０による水銀酸化反応を阻害してしまい、塩化水銀への転換効率を低下させてしまうからである。
よって、集塵器５にアンモニアを注入する系では、排ガスにアンモニアが注入されていない集塵器５の前流であって、エアヒーター４の後流ｂ（１２０〜２００℃の温度域）の位置に、水銀酸化触媒１０を設置する。
【００３３】
一方、集塵器５に、アンモニアを注入しない系では、集塵器５の後流で且つ熱回収用熱交換器６の後流であって湿式脱硫装置７の前流ｃ（６０〜１２０℃の温度域）の位置に、水銀酸化触媒１０を設置する。この態様では、アンモニアの注入を行わないので、集塵器５の前後いずれにも触媒を設置可能であるが、集塵器５の後流では、排ガス中のばい塵が除去されており、低ばい塵濃度により触媒目開きを低減可能であるため、触媒量を低減できる効果がある。
【００３４】
図１の排ガスの水銀酸化触媒では、図２のフローに従い、各温度域を有する最適な箇所に水銀酸化触媒を設置することにより、燃焼排ガス中の金属水銀を、脱硫吸収塔７で吸収除去可能な塩化水銀に効果的に酸化できる。
また本システムによれば、水銀酸化触媒１０出口のガス中の金属水銀もしくは塩化水銀濃度を測定することにより、水銀酸化工程を適正な温度に制御することにより、排ガス中のＣｌ含有量に対応して、塩素化剤（ＨＣｌ等）を添加しなくても金属水銀を安定して塩化水銀に酸化して、排ガス中の金属水銀を有効に除去できる。
【００３５】
本発明における水銀除去の効果を確認するため、以下の実験を行ったが、本発明はこれら実施例の記載によって何ら限定されるものではない。
【００３６】
【実施例】
以下、本発明の実施例について説明する。
実施例１
図３に示す排ガスの水銀除去装置を用いて、水銀の酸化率およびアンモニアの分解率を評価する試験を行った。
本実施例１の装置では、Ｎ２ガスにＨ２０，Ｃ０２，０２，ＮＨ３およびＨＣｌを添加し、金属水銀の蒸気を混合して模擬ガスを調整した。模擬ガスは、反応器１３に導入され、反応器１３内に設けられたＮＨ３分解触媒１１と水銀酸化触媒１２に通し、触媒は電気ヒータ１４で温度を制御した。入口ガス、ＮＨ３分解触媒１１の出口ガス、および、水銀酸化触媒１２の出口ガスをそれぞれ採取した。
【００３７】
試験条件としては、添加したＨ２０：７％、Ｃ０２；１２％、０２：５％、ＮＨ３：１０ｐｐｍ、ＨＣｌ：１０ｐｐｍであって、水銀濃度がＨｇ：３０μｇ／ｍ３Ｎであり、常圧、反応器温度３５０℃、ＮＨ３分解触媒ＳＶが６０００ｈ−１、水銀酸化触媒ＳＶが６０００ｈ−１、ＮＨ３分解触媒がＶ２Ｏ５／ＴｉＯ２−ＳｉＯ２、水銀酸化触媒がＶ２Ｏ５−ＷＯ３／ＴｉＯ２−ＳｉＯ２であった。
下記表１に、試験結果を示す。
【００３８】
【表１】
2004237244.tif 000003
【００３９】
表１に示す試験結果より、ＮＨ３分解触媒でアンモニアを９９％以上分解除去することにより、水銀酸化触媒１２が３５０℃と高温でも、ガス中の金属水銀を９５％以上酸化することが可能であり、後流の湿式脱硫装置で除去可能となることがわかった。
本実施例により、上記実施の形態において、水銀酸化触媒１０を、ＮＨ３分解触媒３直後の後流でエアヒーター４の前流ａ（３００〜４５０℃の温度域）に設置した場合に、十分な水銀酸化反応が進行することが明らかになった。
【００４０】
実施例２
図４に示す排ガスの水銀除去装置を用いて、水銀の酸化率およびアンモニアの分解率を評価する試験を行った。
本実施例２の装置でも、Ｎ２ガスにＨ２０，Ｃ０２，０２，ＮＨ３およびＨＣｌを添加し、金属水銀の蒸気を混合して模擬ガスを調整した。模擬ガスは、先ずリアクタ１６に導入され、リアクタ１６内に設けられたＮＨ３分解触媒１１に通し、触媒は電気ヒータ１４で温度を制御した。リアクタ１６を出たガスは、冷却器１５を経てから、次のリアクタ１７に導入された。リアクタ１７内に設けられた水銀酸化触媒１２にガスを通し、触媒は電気ヒータ１４で温度を制御した。入口ガス、ＮＨ３分解触媒１１の出口ガス、および、水銀酸化触媒１２の出口ガスをそれぞれ採取した。
【００４１】
試験条件としては、添加したＨ２０：７％、Ｃ０２：１２％、０２：５％、ＮＨ３：１０ｐｐｍ、ＨＣｌ：１０ｐｐｍであって、水銀濃度がＨｇ：３０μｇ／ｍ３Ｎであり、常圧、ＮＨ３分解触媒温度が３５０℃、水銀酸化触媒温度が１６０℃、ＮＨ３分解触媒ＳＶが６０００ｈ−１、水銀酸化触媒ＳＶが６０００ｈ−１、ＮＨ３分解触媒がＶ２Ｏ５／ＴｉＯ２−ＳｉＯ２、水銀酸化触媒がＶ２Ｏ５−ＷＯ３／ＴｉＯ２−ＳｉＯ２であった。
下記表２に、試験結果を示す。
【００４２】
【表２】
2004237244.tif 000004
【００４３】
表２に示す試験結果より、ＮＨ３分解触媒でアンモニアを９９％以上分解除去することにより、水銀酸化触媒１２が１６０℃と低温でも、ガス中の金属水銀を９５％以上酸化することが可能であり、後流の湿式脱硫装置で除去可能となることがわかった。
本実施例により、上記実施の形態において、水銀酸化触媒１０を、エアヒーター４等による加熱工程後流側の６０℃〜２００℃の温度域（ｂ、ｃ）に設置した場合に、十分な水銀酸化反応が進行することが明らかになった。
【００４４】
【発明の効果】
本発明のシステムによれば、脱硝触媒の後流へリークしたＮＨ３を分解した後に、水銀酸化処理することにより、ＮＨ３による反応阻害を回避でき、触媒性能向上による触媒量低減が可能となる。また、エアヒーター等の加熱手段以降の温度域に設置する場合、硫安付着防止できるため、耐久性向上による触媒量低減が可能となる。
また、脱硝触媒の後流へリークしたＮＨ３を分解処理することで、エアヒーター等の加熱手段やＧＧＨ等の熱交換器への硫安付着を防止することができ、さらには、スートブローの頻度低減による装置の耐久性向上が図られる。
【図面の簡単な説明】
【図１】本発明に係る排ガスの水銀除去システムの一例を示す図である。
【図２】本発明の水銀除去システムにおいて、水銀酸化触媒の設置位置を検討する際の手順フローを示す図である。
【図３】実施例１において用いた排ガスの水銀除去装置の概略説明図である。
【図４】実施例２において用いた排ガスの水銀除去装置の概略説明図である。
【符号の説明】
１          ボイラー
２          脱硝装置
３、１１    ＮＨ３分解触媒
４          エアヒーター（Ａ／Ｈ）
５          集じん器
６          熱回収側熱交換器（ＧＧＨ）
７          脱硫吸収塔（湿式脱硫装置）
８          再加熱側熱交換器（ＧＧＨ）
９          スタック
１０、１２  水銀酸化触媒
１３        反応器
１４        電気ヒーター
１５        冷却器
１６、１７  リアクタ
【図１】
2004237244.tif 000005
【図２】
2004237244.tif 000006
【図３】
2004237244.tif 000007
【図４】
2004237244.tif 000008